(57)【要約】所定の医療用途に適した予め決定された長さに分配されるためのものであって、水分不浸透性材料から形成され、そして水分の進入を防止するために密閉可能である延長スリーブ、およびスリーブ中に配置され、使用まで水分の進入に対してそこに密閉される延長医療用材料を含む医療用包帯製品。医療用材料は、第一の糸から形成される単一の厚みの層から形成される基材を含む。第二の糸は、第一の糸の単一の厚みの層に結合される。第二の糸は、強度を増大させ、そして基材を寸法的に安定化するための高強度、高弾性繊維である。反応性システムは、その基材を染込まされるか、またはその上に被覆され、そしてそのシステムは、実質的に水分不含の条件で維持されるときには安定なままであり、そして十分な水分にさらされることにより硬化して、堅固で自己支持性の構造を形成する。軟質の柔軟性の保護包装材が、材料が使用中であるときに、基材と患者の皮膚との間にクッション防御壁を供するためにそれの長さに沿って基材を包含する。クリップまたは他の閉鎖材デバイスは、予め決定された長さの包帯製品が、スリーブ内に残る基材の硬化を防止するために使用するために分配された後、水分の進入に対してスリーブを再密閉するために供される。
2007511255.tif 000002
【特許請求の範囲】
【請求項１】
（ａ）水分不浸透性材料から形成され、そして水分の進入を防止するために密閉可能な延長スリーブ、
（ｂ）前期スリーブ中で配置され、そして使用まで、水分の進入に対してそこに密閉される延長医療用材料であって、前期医療用材料は、
（ｉ）第一の糸から形成された単一の厚みの層、および第一の糸の単一の厚みの層に結合された第二の糸から形成される基材であって、第二の糸は、強度を増大させ、そして基材を寸法的に安定化する高強度、高弾性の繊維より構成され、
（ｉｉ）前期基材に染込ませたか、または被覆された反応性システムであって、前期システムは、実質的に水分不含の条件で維持されるときには安定なままであり、そして十分な水分にさらされることにより硬化して、堅固で自己支持性の構造を形成するものであり；
および
（ｉｉｉ）材料が使用中であるときに、基材と患者の皮膚との間にクッション防御壁を供するためにそれの長さに沿って前期基材を包含する軟質の柔軟性の保護包装材を包含するものであり、
（ｃ）予め決定された長さの包帯製品が、前期スリーブ中に残る前期基材の硬化を防止するための用途で分配された後、水分の進入に対して前期スリーブを再密閉する手段を包含する、所定の医療用途に適した予め決定された長さで分配されるための医療用包帯製品。
【請求項２】
第一の糸が、ガラス繊維から形成される請求項１に記載の医療用包帯製品。
【請求項３】
第一の糸は、ガラス繊維から形成され、そして第二の糸は、パラアラミド繊維、メタアラミド繊維およびポリベンズイミダゾン（ＰＢＩ）繊維より構成される群から選択される繊維から形成される請求項１に記載の医療用包帯製品。
【請求項４】
前記保護包装材は、繊維状の不織布クッションを包含する基材を含む請求項１に記載の医療用包帯製品。
【請求項５】
前記保護包装材は、不織布ポリプロピレン管状物を包含する基材を含む請求項４に記載の医療用包帯製品。
【請求項６】
前記反応性システムが、ブレンドされたポリイソシアネート、ポリオール、触媒および安定化剤を包含する請求項１に記載の医療用包帯製品。
【請求項７】
前記単層基材は、編込まれる請求項１に記載の医療用包帯製品。
【請求項８】
医療用包帯製品は、分配箱内に配列される請求項１に記載の医療用包帯製品。
【請求項９】
第二の糸は、基材の縦軸に沿って、互いに空間で隔てられた関係で伸びる請求項１に記載の医療用包帯製品。
【請求項１０】
基材は、二重棒針ラッシェル・ニットである請求項１に記載の医療用包帯製品。
【請求項１１】
（ａ）外側の引裂耐性樹脂層、中心アルミニウム箔層，および内側の熱密閉可能な樹脂層を有し、そして水分の進入を防止するために密閉可能な水分不浸透性アルミニウム箔積層体から形成される延長スリーブ；
（ｂ）上記スリーブ中で配置され、そして使用まで、水分の進入に対してそこに密閉される延長医療用材料であって、該医療用材料は、
（ｉ）第一の糸から形成された編込まれた単一の厚みの層、および第一の糸の単一の厚みの層に結合された第二の糸から形成さる基材であって、第二の糸は、強度を増大させ、そして基材を寸法的に安定化する高強度、高弾性の繊維より構成され、第二の糸は、互いに空間で隔てられた関係で基材の長さに沿って縦方向に伸びるものであり；
（ｉｉ）前期基材に染込ませるか、または被覆された反応性システムであって、前期システムは、実質的に水分不含の条件で維持されるときには安定なままであり、そして十分な水分にさらされることにより硬化して、堅固で自己支持性の構造を形成し、そしてブレンドされたポリイソシアネート、ポリオール、触媒および安定化剤を包含するものであり；および
（ｉｉｉ）材料が使用中であるときに、基材と患者の皮膚との間にクッション防御壁を供するためにそれの長さに沿って該基材を包含する軟質の柔軟性の保護不織管状ウエブを包含し；
（ｃ）予め決定された長さの包帯製品が、前期スリーブ中に残る前期基材の硬化を防止するための用途で分配された後、水分の進入に対して前期スリーブを再密閉する密閉手段を包含する、所定の医療用途に適した予め決定された長さで分配されるためにロール形態での医療用包帯製品。
【請求項１２】
（ａ）第一の糸から形成される単一の厚みの層、および
（ｂ）第一の糸の単一の厚みの層に結合された第二の糸を包含し、第二の糸は、強度を増大させ、そして基材を寸法的に安定化する高強度、高弾性の繊維より構成されるものである、医療用包帯製品のための基材。
【請求項１３】
前記単一の層基材が、編み込こまれる請求項１２に記載の基材。
【請求項１４】
第一の糸が、ガラス繊維から形成される請求項１２に記載の基材。
【請求項１５】
第一の糸は、ガラス繊維から形成され、そして、第二の糸は、パラアラミド繊維、メタアラミド繊維およびポリベンズイミダゾン（ＰＢＩ）繊維より構成される群から選択される繊維から形成される請求項１２に記載の基材。
【請求項１６】
第二の糸は、互いに空間で隔てられた関係で、基材の縦軸に沿って伸びる請求項１２に記載の基材。
【請求項１７】
基材は、二重棒針ラッシェル・ニットである請求項１２に記載の基材。
【請求項１８】
（ａ）反応性システムを、基材に染込ませるか、または被覆し、システムは、実質的に水分不含の条件で維持されるときには安定なままであり、そして十分な水分にさらされることにより硬化して、堅固で自己支持性の構造を形成し；および
（ｂ）基材は、基材と患者の皮膚との間にクッション防御壁を供するためにそれの長さに沿って、軟質の柔軟性の保護包装材内に含まれる請求項１２に記載の基材。
【請求項１９】
基材は、水分不浸透性パッケージに包装され、そして使用するまで、そこに密閉される請求項１８に記載の基材。
【発明の詳細な説明】
【技術分野】
【０００１】
本発明は、一般に、整形外科の医療品の分野に、およびさらに詳細には、高い強度、高い弾性の強化糸を組込む改善された単層の編み込み医療用包帯の設計に関する。整形外科産業の方法、デバイスおよび材料を進歩および改善させることが、本発明の目的である。結局、変形、捻挫および骨折管理の支援で使用するための添え木材料の研究および使用法の成功は、医療分野を進歩させ、そして患者に大きな利益を供してきた。
【背景技術】
【０００２】
例えば、多層添え木用途のような刷新的改善は、効率を改善し、そして肢を固定するためのギプス包帯および／または添え木システムの使用における時間および費用を減少させた。成功した添え木およびギプス包帯システムは、変形を防止、救援および正し、筋肉収縮を維持するストレスを解放し、そして医療処置の間に骨格整列を維持することが意図される。添え木およびギプス包帯材料は、その使用で医師に非常に貴重で、そして折れた、捻挫した、変形した、および骨折した骨の手助けをする。最新のギプス包帯および添え木材料は、強度、組立ておよび仕上げの容易さ、曲げやすさ、剛性、伸縮、堅さ、弾性メモリー、仕上げ添え木の重量および嵩、耐久性、美学、洗浄の容易さおよび費用のような特性要件を示す。
【０００３】
これらの要件特性を示す材料は、特許文献１、２および３で開示されるビーエスエヌ・メディカル・インク（ＢＳＮ  Ｍｅｄｉｃａｌ，Ｉｎｃ.）の商標オルソグラス（ＯＲＴＨＯＧＬＡＳＳ）（登録商標）ブランドの添え木製品に組込まれた。
【特許文献１】米国特許番号第４，７７０，２９９号
【特許文献２】米国特許番号第４，８９９，７３８号
【特許文献３】米国特許番号第５，００３，９７０号
【発明の開示】
【発明が解決しようとする課題】
【０００４】
このアプローチは、本発明の添え木およびギプス包帯システムについての背景である。出願人のオルソグラス（ＯＲＴＨＯＧＬＡＳＳ）（登録商標）ブランド製品によって例示される先行技術は、しかし、重量、性能および原価の問題を残している許容しうる製品を提供することによって、骨折、捻挫および他の整形外科の損傷の処置を刷新した多層ギプス包帯構造の使用を開示する。これらの問題は、基材積層、厚みおよび柔軟性を含む。
【０００５】
例えば、多くの先行技術の添え木基材は、水分硬化性樹脂で被覆または染込ませた上塗り織物層から形成される。柔軟性を維持するために使用するまで、添え木は、水分不含条件で保存され、その時に、水分誘発反応は、基材を、ある状態で硬化させ、それにより添え木は、損傷を受けた肢を、固定された状態で支持および維持する。基材の効率は、基材構造の設計によって決定される。理想的には、基材上の樹脂の量および分布は、基材じゅうおよび基材を通して均一である。現実的には、許容できる場合、層内の樹脂のレベルは、しばしば、不均等であり、そして層の間で観察される密集したおよびまばらな斑点で明らかである分布が乏しいことに悩まされている。これは、相当な量の時間が、添え木の製造と使用との間に経過するとき、特に当てはまり、そしてその時間の間に、添え木製品の下部領域に向かう樹脂の移動および貯蔵は、ゆっくりと起こる。
【０００６】
多層基材の使用は、所定の強度を供するために必要とされる厚みを固有に増大させもする。しばしば、その層を一緒に縫うことによって、積層が、移動することが防止され、そして互いに接触して維持されるが、しかし、結果として所望の程度の柔軟性および快適さの不利な阻害を伴う。
【０００７】
多層基材は、層を互いに縫う前に、互いの上に基材多層を配列する必要性により、労力もかかる。配列方法の精度における変動は、品質が落ち、樹脂の不均等な分布、または使用後の添え木の側から突出する鋭利な針様の繊維の存在下、新たな添え木の必要な除去および再使用のため拒絶される製品で示されうる。
【０００８】
さらに、多層の織物の使用により必要とされる多層設計の重量は、装着者の快適さにも影響を及ぼしうる。最近の産業基準は、現時点で、添え木およびギプス包帯システムに適合性がある一方で、なお別の改善の必要性が残っている。
【０００９】
重量、快適さ、効率および費用の領域で、添え木およびギプス包帯システムを進歩させる能力のある軽量材料の必要性がある。理想的には、これらの進歩は、首尾よいギプス包帯および添え木製品に必要な強化された特性を生じる材料および方法の改善の両方を含むべきである。
【００１０】
先行技術は、添え木およびギプス包帯システム用の基材に組込まれる軽量材料に特に向けられる開示をほとんど供しない。したがって、本発明は、強化、強度、重量減少、快適さ、柔軟性および費用削減のためのパラアラミド繊維を組込む医療用包帯製品を供することを探求する。
【課題を解決するための手段】
【００１１】
したがって、単層基材内に高強度、高弾性繊維を組込むことによって、さらに有効なギプス包帯および添え木使用を供し、それにより重量を減少させ、非常な快適性および剛性を供し、そして製品性能を改善することが、本発明の目的である。その製品は、使用するのが比較的容易であり、そして最新のギプス包帯および添え木使用よりさらにいっそう費用効率がよい。１つのそのような繊維は、高弾性、高比強度および低重量のような多数の高性能特性を示すパラアラミド繊維である。合成繊維におけるこのような特性の組合わせは、通常でなく、そしてその材料の特徴的で、そして多様な用途を創造する助けになる。本発明では、強化材として使用されるパラアラミド繊維を、単層の基材の支柱または鎖編みに編込む。前述の進歩および改善に加えて、本発明は、首尾よい用途のために必要な要件特性を示しつつ、最新のギプス包帯および添え木システムより優れた効率および品質を供することを最終的に求める。
【００１２】
最近のギプス包帯または添え木システムの構築に利用される、ガラス繊維のような高価な繊維の量における減少を提供することが、本発明の別の目的である。例えば、先行技術では、基材は、占有的に、平方メートル当たりおよそ２，０００から３，０００グラム（グラムｍ）の重量範囲を示すガラス繊維糸により構築されるのに対して、パラアラミド繊維の組込みは、およそ１，５００から２，０００グラムｍまでの範囲をもたらす。本発明は、単層により構築されるので、軽量でそして薄いパラアラミドを組込むと、減量を示し、さらに、強度、快適さおよび剛性に関する先のギプス包帯および添え木システムの全ての要件特性および品質を保有したままである使用法を構築するためのよりよい手段を提供する。
【００１３】
従来の添え木およびギプス包帯システムを囲む明らかな不利益としては、例えば、いったんギプス包帯または添え木が使用され、そして硬化されると、患者に課される重量、並びに、快適さおよび剛性の制限が挙げられる。本発明は、実質的に水分不含の条件下で維持される場合には安定なままであるが、しかし堅固で自己支持性の構造を形成するのに十分な水分にさらされることにより硬化する反応性システムを染込ませるか、または被覆されたギプス包帯および添え木システムを提供する。したがって、積層基材を製造する労働力を費やす必要を排除し、樹脂分布を改善し、そしてさらに柔軟性があり、そしていっそう十分に、そして徹底的に乾燥し、皮膚の柔らかくなることを防止する軽量の医療用包帯製品を提供することが、本発明の全体の目的である。
【００１４】
使用が望まれるまで、残りの材料の硬化を防止しつつ、あらゆる所望の長さで分配されうる医療用包帯製品を提供することが、本発明の別の目的である。
【００１５】
患者の皮膚に対してクッションを供する包装材を含む単位となる医療用包帯製品を提供することが、本発明の別の目的である。
【００１６】
上に記述される特徴および目的を示す医療用包帯製品を構築する方法を提供することが、本発明の別の目的である。
【００１７】
本発明のこれらおよび他の目的および利益は、所定の医療用途に適した予め決定された長さで分配され、そして水分不浸透性材料から形成され、そして水分の進入を防止するために密閉可能である延長スリーブ、およびスリーブに配置され、そして使用まで水分の進入に対してそこに密閉される延長医療用材料を包含する医療用包帯製品を提供することによって、下に開示される好ましい実施態様で達成される。その医療用材料は、第一の糸から形成される単一の厚みの層から形成される基材を包含する。第二の糸は、第一の糸の単一の厚みの層に結合される。第二の糸は、強度を増大させ、そして基材を寸法的に安定化させる高強度、高弾性の繊維より構成される。反応性システムを、基材に染込ませるか、または被覆し、そしてシステムは、実質的に水分不含の条件で維持されるときには安定なままであり、そして十分な水分にさらされることにより硬化して、堅固で自己支持性の構造を形成する。軟質の柔軟性の保護包装材は、材料が使用中であるときに、基材と患者の皮膚との間にクッション防御壁を供するためにそれの長さに沿って基材を包含する。予め決定された長さの包帯製品が、スリーブ中に残る基材の硬化を防止するための用途で分配された後、水分の進入に対してスリーブを再密閉する手段を提供する。
【００１８】
本発明の１つの好ましい実施態様によって、第一の糸は、ガラス繊維から形成される。
【００１９】
本発明の別の好ましい実施態様によって、第一の糸は、ガラス繊維から形成され、そして第二の糸は、パラアラミド繊維、メタアラミド繊維およびポリベンズイミダゾン（ＰＢＩ）繊維より構成される群から選択される繊維から形成される。
【００２０】
本発明のさらに別の好ましい実施態様によって、基材を含包する保護包装材は、繊維状の不織布クッションを包含する。
【００２１】
本発明のさらに別の好ましい実施態様によって、基材を含包する保護包装材は、不織布ポリプロピレン管状物を包含する。
【００２２】
本発明のさらに別の好ましい実施態様によって、反応性システムは、ブレンドされたポリイソシアネート、ポリオール、触媒および安定化剤を包含する。
【００２３】
本発明のさらに別の好ましい実施態様によって、単層基材は、編込まれる。
【００２４】
本発明のさらに別の好ましい実施態様によって、医療用包帯製品は、分配箱内に配置される。
【００２５】
本発明のさらに別の好ましい実施態様によって、第二の糸は、基材の縦軸に沿って、互いに空間で隔てられた関係で伸びる。
【００２６】
本発明のさらに別の好ましい実施態様によって、基材は、二重棒針ラッシェル・ニットである。
【００２７】
本発明の別の好ましい実施態様によって、医療用包帯製品は、所定の医療用途に適した予め決定された長さで分配されるためにロール形態で提供され、そして外側の引裂耐性樹脂層、中心アルミニウム箔層および内側の熱密閉可能な樹脂層を有し、そして水分の進入を防止するために密閉可能な水分不浸透性アルミニウム箔積層体から形成される延長スリーブ、およびスリーブ中で配置され、そして使用まで、水分の進入に対してそこに密閉される延長医療用材料を包含する。医療用材料は、第一の糸から形成された編み込まれた単一の厚みの層、および第一の糸の単一の厚みの層に結合された第二の糸を包含し、第二の糸は、強度を増大させ、そして基材を寸法的に安定化する高強度、高弾性の繊維より構成され、第二の糸は、互いに空間で隔てられた関係で基材の長さに沿って縦方向に伸びる。反応性システムを、基材に染込ませるか、または被覆し、そしてシステムは、実質的に水分不含の条件で維持されるときには安定なままであり、そして十分な水分にさらされることにより硬化して、堅固で自己支持性の構造を形成し、そしてブレンドされたポリイソシアネート、ポリオール、触媒および安定化剤を包含する。軟質の柔軟性の保護不織管状ウエブは、材料が使用中であるときに、基材と患者の皮膚との間にクッション防御壁を供するためにそれの長さに沿って基材を包含する。密閉手段は、予め決定された長さの包帯製品が、スリーブ中に残る基材の硬化を防止するための用途で分配された後、水分の進入に対してスリーブを再密閉することを可能にする。
【００２８】
本発明のさらに別の好ましい実施態様によって、医療用包帯製品のための基材を提供し、そして第一の糸から形成される単一の厚みの層、および第一の糸の単一の厚みの層に結合された第二の糸を包含する。第二の糸は、強度を増大させ、そして基材を寸法的に安定化する高強度、高弾性の繊維より構成される。
【００２９】
好ましくは、単一の層基材を、編み込み、そして第一の糸は、ガラス繊維から形成される。
【００３０】
本発明のさらに別の好ましい実施態様によって、第一の糸は、ガラス繊維から形成され、そして、第二の糸は、パラアラミド繊維、メタアラミド繊維およびポリベンズイミダゾン（ＰＢＩ）繊維より構成される群から選択される繊維から形成される。
【００３１】
本発明のさらに別の好ましい実施態様によって、第二の糸は、互いに空間で隔てられた関係で基材の縦軸に沿って伸びる。
【００３２】
本発明のさらに別の好ましい実施態様によって、基材は、二重棒針ラッシェル・ニットである。
【００３３】
本発明のさらに別の好ましい実施態様によって、反応性システムを、基材に染込ませるか、または被覆する請求項１による基材である。そのシステムは、実質的に水分不含の条件で維持されるときには安定なままであり、そして十分な水分にさらされることにより硬化して、堅固で自己支持性の構造を形成する。基材は、基材と患者の皮膚との間にクッション防御壁を供するためにそれの長さに沿って、軟質の柔軟性の保護包装材内に含まれる。
【００３４】
本発明の目的のいくつかは、上に説明された。本発明の他の目的および利点は、以下の図面と関連して考えるとき、本発明の結果の説明として現れる。
【発明を実施するための最良の形態】
【００３５】
ここで特に図面に関して、本発明による医療用包帯製品は、図１中１０で示される。包帯製品１０は、２４フィートのようなあらゆる都合のよい長さで販売され、そして巻取り、花綵に作るか、またはそうでなければ、小型形態に形成され、そして適切なディスペンサー１１中に配置されうる。包帯製品１０が伸びる、一方の下部の角に、スロット１２を有するディスペンサー１１を提供する。
【００３６】
包帯製品１０は、一般に、積層樹脂および箔シートのような水分不浸透性材料から形成される外側延長スリーブ１３から形成される。スリーブ１３を、対峙の平行な伸張側に沿って熱密閉して、延長管を形成する。下に詳細に記述される延長医療用材料１４を、スリーブ１３内に配置し、そして分配されるまで、実質的に水分不含の条件で維持させる。
【００３７】
図２で示されるとおり、スリーブ１３の末端を、クランプ１５のような密閉手段で密閉する。
【００３８】
適切な長さの医療用材料１４が、測定により最善に測定されるので、測定目印「Ｍ」が、図３で最善に示されるとおり、スリーブ１３の一方の縁に印刷される。いったん適切な長さの医療用材料１４を分配し、そしてロールから切断すると、それをスリーブ１３から取り除き、そしてスリーブ１３を捨てる。
【００３９】
ここで図４および５に関して、医療材料１４は、編込まれたガラス繊維糸より構築される単一の厚みの基材１６から形成され、そして高強度、高弾性糸の再強化は、下でさらに詳細に開示されるパラアラミド繊維のような繊維から形成される。
【００４０】
基材１６は、ポリプロピレンまたはいくつかの他の適切な疎水性繊維のような軟質の柔軟性不織繊維から形成される管状包装物１７に含まれる。これは、患者の皮膚および基材１６の間にクッション保護層を提供する。
【００４１】
基材１６に、実質的に水分不含の条件で維持される場合、安定なままであるが、しかし十分な水分にされされることにより硬化して、堅固な自己支持構造を形成する反応性システムを染込ませるか、または被覆する。反応システムの典型的な配合物は、下で表１に示される。
表１
典型的配合：
イソネート↓  １４３Ｌまたは
モンディル↓  ＣＤまたは                         ポリイソシアネート     ５０．０％
ルビネート↓  ＸＩ１６８
プルラコール↓  Ｐ１０１０    ポリオール         ４６．６  ％
ＤＣ−２００シリコーン          変形剤                            ０．３０％
ベンゾイルクロリド                安定化剤                   ０．１０％
サンキャット↓  ＤＭ−７０    触媒 ３．０％
１００％
【００４２】
使用する反応性システムのパラメーター、生成の方法、および変数の完全な検討は、上に引用される米国特許番号第４，４１１，２６２号で見られる。
【００４３】
図６で示されるとおり、基材１６は、織られたか、または編まれた単層基材であり、そして高強度、高弾性糸１９で強化されたポリオレフィン糸、ポリエステル糸および／またはガラス糸１８を含む。好ましい強化糸は、デュポン（Ｄｕｐｏｎｔ）のケブラー（ＫＥＶＬＡＲ）（登録商標）またはテイジンのトワロン（ＴＷＡＲＯＮ）（登録商標）繊維のようなパラアラミド繊維から形成される糸である。他の強化糸は、メタアラミドまたはポリベンズイミダゾール（ＰＢＩ）繊維の糸を含む。
【００４４】
基材の好ましい実施態様は、二重棒針ラッシェル編機で編みこまれた単層構造である。単層構造は、ガラス繊維糸および強化糸、デュポンのケブラーより構成される。単層構造は、５０テックス−１３６テックスまで、好ましくは６または９ミクロンのいずれかのガラスの７０デシテックスの番手範囲で、ガラス繊維で加工された糸を使用して構築される。パラアラミド強化糸は、１０から１００テックスまで、さらに好ましくは７０テックスの紡績糸の典型的番手範囲を示すフィラメントまたは紡績物のいずれかである。パラアラミド糸は、各編目上に、または４針までの上に、しかしさらに好ましくは内側および外側表面上に５ｍｍから２０ｍｍまでの間で編み糸をこのように編む２針毎に、しかし好ましくは、内側および外側表面に１２ｍｍ毎に、外側棒上で、各鎖の一針毎にその構造に配置される。単層織物を、１５００−２２００グラムｍ、しかし好ましくは１８５０グラムｍの重量範囲内で編み込む。全方向におけるセンチメートル当たりの編み糸の数は、２０．０から５０．０、しかし好ましくは３０．０の範囲にあり、そして縦糸および横糸方向で、センチメートル当たり２０糸からセンチメートル当たり５０糸まで、さらに好ましくはセンチメートル当たり２５糸の範囲にある。
【００４５】
好ましい明細は、下で表２で示される。
表２
ゲージ（インチ）  １０            使用機械：バーフス（Ｂａｒｆｕｓｓ）
メートル当たりの輪奈（機械状態）  ３２０    
┌┬────┬───┬───┬─────┬─────────┬────┐
│棒糸      │ガイト│撚り  │供給速度  │パターンの詳細な説│鎖      │
││        │当たり│      │（ｍｍ／ラ│明                │        │
││        │の末端│      │ック）    │                  │        │
├┼────┼───┼───┼─────┼─────────┼────┤
│１７０テッ│２    │十分  │１５０００│両方の床での鎖編  │２０／６│
││クスのテ│      │      │          │み、４針を越えて床│８      │
││キスト・│      │      │          │を対角線に横切る  │        │
││ガラス  │      │      │          │                  │        │
├┼────┼───┼───┼─────┼─────────┼────┤
│２テキスト│２    │十分  │１５００  │織物の中心で４針を│８８／８│
││・ガラス│      │      │          │越えるはめ込み物  │８／００│
││（例え  │      │      │          │                  │／００  │
││ば、ＩＧ│      │      │          │                  │        │
││Ｆ３８  │      │      │          │                  │        │
││０）    │      │      │          │                  │        │
├┼────┼───┼───┼─────┼─────────┼────┤
│３７０テッ│２    │十分  │１２０００│両方の床での鎖編  │４２／０│
││クスのテ│      │      │          │み、２針を越えて床│２      │
││キスト・│      │      │          │を対角線に横切る  │        │
││ガラス  │      │      │          │                  │        │
├┼────┼───┼───┼─────┼─────────┼────┤
│４紡績ケブ│１    │１イン│１２０００│両方の床での鎖編  │４２／０│
││ラー１９│      │７アウ│          │み、２針を越えて床│２      │
││テックス│      │ト  繰│          │を対角線に横切る  │        │
││        │      │返し  │          │                  │        │
├┼────┼───┼───┼─────┼─────────┼────┤
│５        │      │      │          │                  │        │
├┼────┼───┼───┼─────┼─────────┼────┤
│６        │      │      │          │                  │        │
└┴────┴───┴───┴─────┴─────────┴────┘
織物重量（グラムｍ）ゆったりとして２２００
【００４６】
パラアラミド糸は、構造の柔軟性および快適さに干渉することなく、基材１６を寸法的に安定化させる。
【００４７】
医療用包帯製品は、上に記述される。本発明の種々の詳細は、それの範囲から逸脱することなく変化されうる。さらに、本発明の好ましい実施態様および本発明を実施するための最善の状態の前述の説明は、例示のみの目的のために提供され、そして限定の目的のためのものでない。本発明は、請求項により定義される。
【図面の簡単な説明】
【００４８】
【図１】ディスペンサーから分配される医療用包帯製品を示す透視略図である。
【図２】水分の進入を防止するために再密閉される医療用包帯製品の未使用部分を示す、図１に類似の図である。
【図３】切断長の医療用材料の切断された部品を示す透視図である。
【図４】図３のライン４−４に沿って実質的に取られた垂直断面図である。
【図５】透明性のために露出された基材層を有するある長さの医療材料の透視図である。
【図６】本発明の実施態様による長さの基材の透視図である。
【図１】
2007511255.tif 000003
【図２】
2007511255.tif 000004
【図３】
2007511255.tif 000005
【図４】
2007511255.tif 000006
【図５】
2007511255.tif 000007
【図６】
2007511255.tif 000008
【国際調査報告】
2007511255.tif 000009